(57)【要約】  本発明は、短いテーパー長を有する針状毛の製造方法に関する。この方法は、 ポリエステル樹脂（ＰＴＴ樹脂ではなく、ポリエステル系の樹脂）とＰＴＴ樹脂を９０〜４０：１０〜６０の割合で混合して紡糸することにより刷毛の毛束を製造し、刷毛の毛束を切断し、切断された毛束を薬品に浸漬してテーパー加工する段階を含んでなる。本発明によれば、テーパー長６ｍｍ以内の針状毛を効果的に得ることができるので、アンカーレス型歯ブラシにも針状毛を植毛することができる。
2010509979.tif 000002
【特許請求の範囲】
【請求項１】
ポリエステル樹脂（ＰＴＴ樹脂ではなく、ポリエステル系の樹脂）とＰＴＴ樹脂を９０〜４０：１０〜６０の割合で混合して紡糸することにより刷毛の毛束を製造し、刷毛の毛束を切断した後、切断された毛束を薬品に浸漬してテーパー加工する段階を含んでなる、短いテーパー長を有する針状毛の製造方法。
【請求項２】
毛束が、薬品に浸漬する前に、液体状の物質に予備浸漬されることを特徴とする、請求項１に記載の短いテーパー長を有する針状毛の製造方法。
【請求項３】
液体状の物質が、水、有機溶媒および界面活性剤よりなる群から選ばれた１種、またはこれらの混合物であることを特徴とする、請求項２に記載の短いテーパー長を有する針状毛の製造方法。
【請求項４】
毛束全体が薬品に浸漬されることを特徴とする、請求項２に記載の短いテーパー長を有する針状毛の製造方法。
【請求項５】
得られた刷毛が２．０〜６．０ｍｍのテーパー長および０．０１〜０．０３ｍｍの毛先径を有することを特徴とする、請求項１に記載の短いテーパー長を有する針状毛の製造方法。
【請求項６】
得られた刷毛が２．０〜５．０ｍｍのテーパー長および０．０１〜０．０３ｍｍの毛先径を有することを特徴とする、請求項１に記載の短いテーパー長を有する針状毛の製造方法。
【請求項７】
得られた刷毛が２．５〜４．０ｍｍのテーパー長および０．０１〜０．０３ｍｍの毛先径を有することを特徴とする、請求項１に記載の短いテーパー長を有する針状毛の製造方法。
【請求項８】
ポリエステル樹脂とＰＴＴ樹脂とを９０〜４０：１０〜６０の割合で混合して刷毛の毛束を製造し、刷毛の毛束を切断した後、切断された２つの毛束を積層し、積層部をテープで密封し、密封された毛束を液体状の物質に予備浸漬し、毛束全体を薬品に浸漬することにより刷毛の一端をテーパー加工することを特徴とする、刷毛のテーパー加工方法。
【請求項９】
密封テープの周りに小さい孔を穿設して前記積層部に若干の薬品が浸透されるようにすることにより、鋭い切断面を溶解させることを特徴とする、請求項８に記載の刷毛のテーパー加工方法。
【請求項１０】
請求項１〜９に記載の方法で製造され、薬品浸漬工程のみでテーパー加工され、２．０〜６．０ｍｍのテーパー長を有する針状毛が植毛された歯ブラシ。
【請求項１１】
テーパー長が２．０〜５．０ｍｍであることを特徴とする、請求項１０に記載の針状毛が植毛された歯ブラシ。
【請求項１２】
テーパー長が２．５〜４．０ｍｍであることを特徴とする、請求項１０に記載の針状毛が植毛された歯ブラシ。
【発明の詳細な説明】
【技術分野】
【０００１】
本発明は、短いテーパー長を有する針状毛の製造方法およびこの方法によって製造された歯ブラシに係り、より詳しくは、０．０１〜０．０４ｍｍの毛先径および２．０〜６．０ｍｍのテーパー長を有する針状毛の製造方法およびこの方法によって製造された歯ブラシに関する。
【背景技術】
【０００２】
歯ブラシのポリエステル系刷毛のテーパー加工方法は、ポリエステル系の繊維を、加熱された苛性ソーダ溶液に浸漬すると、繊維の一部分が溶解する原理を利用する。東レ社は、その原理を用いて、ポリエステル系の毛束を必要な長さに切断し、切断された毛束を濃度２０％および１００℃以上の苛性ソーダ溶液に 垂直に約５ｍｍの深さまで浸漬した後、溶解（加水分解）させて毛先をテーパー加工する方法を最初に紹介した（日本実公昭５０−４０１９５号）。
また、韓国特許第１０−０１３０９３２号は、濃度８０〜９０％および温度８０〜２００℃の硫酸に歯ブラシの毛束を溶解させてテーパー加工する、歯ブラシ用モノフィラメントのテーパー加工方法を開示している。
東レの系列会社である東レフィラメント社は、前述の方法によって、一端がテーパー加工された刷毛を直接植毛し、あるいは両端がテーパー加工された刷毛を半折にして植毛することにより、ブラシ類を製作する技術を開示し（日本実開昭５７−１２９３４）、また、テーパー加工された部分は長く、テーパー加工されていない部分は短くなるように折り曲げることにより、歯ブラシを製造する方法を開示したことがある（日本実公昭６１−１０４９５）。
なおその上、東レフィラメント社は、両端がテーパー加工された刷毛を半折にしてブラシヘッドに植毛する、歯ブラシの製造方法を開示した（日本実開平５−１５８３４）こともある。この方法は今でも広く用いられている。
すなわち、歯ブラシの刷毛を所定のサイズに切断した後、刷毛の一端を垂直に薬品に浸漬して溶解させ、その他端を同様の方法で溶解させた後、冷却、中和、水洗および乾燥させることにより、両端がテーパー加工された刷毛を製造し、製造された刷毛を半折にしてブラシヘッドに植毛する技術を紹介したことがある。
ところが、上述した方法は、テーパー加工に多くの時間がかかるという問題点を持っている。例えば温度１１０℃および濃度４０％の苛性ソーダ溶液で処理する場合、刷毛の一端のテーパー加工に約８０分程度かかる。
【０００３】
このような問題点を解決するために、本発明者は、韓国特許出願第１０−２００６−０１０３３２１号（以下、「先行技術」という）で出願された「切断された毛束を液体状の物質に予備浸漬した後、毛束全体を薬品に浸漬して両端を同時にテーパー加工することを特徴とする、刷毛のテーパー加工方法」に関する発明を完成したことがある。
この方法によってテーパー加工の効率が約３倍程度向上したが、この方法は、テーパー長が従来の技術と同様に約５〜８ｍｍ程度であって比較的長いという問題点を依然として持っている。
【０００４】
最近、多く適用されているアンカーレス植毛方法は、テーパー長が６ｍｍ以上の場合には、従来の方法で使用されるアンカーで固定させる刷毛の長さの約１／２程度なので、垂直にテーパー加工を行うとき、毛束の長さが短くて溶解させ難いうえ、テーパー長が相対的に長くて水洗および乾燥の後にゴム紐で巻き取り難く、機械適性が合わなくて歯ブラシの生産に多くの困難さが伴う。このような理由により、アンカーレス植毛方法が適用される歯ブラシには、刷毛のテーパー長を６ｍｍ以内、好ましくは５ｍｍ以内、さらに好ましくは４ｍｍ以内にすることが要求されている。
一方、薬品浸漬工程を済ませた後、機械的な研磨によってテーパー長が４ｍｍ以内となるように加工することはできる。ところが、この方法によって得られた針状毛は、図１に示すように、テーパーの角度が緩やかなので、刷掃の際に歯茎を刺すという問題点が発生する。また、この方法によって得られた針状毛は、研磨の際に表面接触圧力の差によって毛先径が不均一になると同時に、毛先が屈曲し易いうえ、この屈曲部分は刷掃の際に切れてしまうという問題点も持っている。
この他にも、テーパー長を短くするための技術として、有機４級アンモニウム分解促進剤を追加する試みもあったが、その薬品が高価であり、刷毛が黄変するうえ、テーパー長が所望の水準まで短くならないという問題点を持っている。
【先行技術文献】
【特許文献】
【０００５】
【特許文献１】韓国特許出願第１０−２００６−０１０３３２１号
【発明の概要】
【発明が解決しようとする課題】
【０００６】
そこで、本発明は、上述した問題点を解決するためのもので、その目的は、均一な毛先径および６ｍｍ以内のテーパー長を有する針状毛の製造方法を提供することにある。
本発明の他の目的は、テーパー加工時間が１／３以内に短縮されたテーパー加工方法を提供すると同時に、狭い空間でもテーパー加工を行うことが可能な方法を提供することにある。
本発明の別の目的は、研磨工程を行うことなく、薬品処理工程を行うだけで得られ、テーパー長６ｍｍ以内の針状毛が植毛された歯ブラシを提供することにある。
【課題を解決するための手段】
【０００７】
上記目的を達成するために、本発明は、ポリエステル樹脂（ＰＴＴ樹脂ではなく、ポリエステル系の樹脂）とＰＴＴ樹脂を９０〜４０：１０〜６０の重量比で混合して紡糸することにより刷毛の毛束を製造し、刷毛の毛束を切断した後、切断された毛束を薬品に浸漬することによりテーパー加工する段階を含んでなる、 短いテーパー長を有する針状毛の製造方法を提供する。
【発明の効果】
【０００８】
実施例および比較例から確認されるように、本発明によれば、針状毛の生産効率が約３倍程度向上し、工程の省略によって材料の損失も大幅に減らすことができる。
本発明によれば、浸漬工程を１回のみ経るので、２回の浸漬工程を経る従来の方法に比べて生産効率が約２倍向上し、毛束の据え置きによる時間も節約される。また、浸漬時間は、刷毛の毛束全体を浸漬する本発明の方法が、毛束の一端のみを浸漬する従来の方法に比べて短い。
その理由は、毛束が全体的に薬品に浸漬されることにより、毛先のみが浸漬される従来の方法に比べて高い温度が維持されるためであると推定される。
また、本発明によってテーパー長６ｍｍ以内の針状毛を効果的に得ることができるので、アンカーレス型歯ブラシにも針状毛を植毛することができる。
【図面の簡単な説明】
【０００９】
【図１】図１は歯ブラシの刷毛を薬品に浸漬した後、研磨することにより得られた針状毛の側面図である。
【図２】図２は本発明に係る針状毛の側面図である。
【図３】図３は切断された状態の刷毛を示す。
【図４】図４は部分的に溶解した状態の刷毛を示す。
【発明を実施するための形態】
【００１０】
以下、本発明を詳細に説明する。
従来の薬品浸漬方法は、毛束の一端部を薬品に垂直に浸漬し、薬品が毛管現象によって毛束の中に浸透するようにして一定の時間を維持した後、水洗し、さらに他端部を薬品に浸漬する方式であった。
毛束全体を薬品に浸漬すると、薬品が毛束の中にあまりに深く浸透してテーパー長が過度に長くなり、テーパー長が不均一になり、毛先径も不均一になるので、仕方なく、一端部を先に薬品に浸漬してテーパー加工した後、他端部をテーパー加工するしかなかった。
【００１１】
本発明者の先行技術では毛束全体を薬品に浸漬する。毛束全体が浸漬されても、前述したような問題点が発生しないようにするためには毛管現象を阻害しなければならない。
「毛管現象」とは、狭い空間部と接している液体がその空間部に浸透する現象である。毛束を薬品に浸漬すると、薬品は毛束に括られている刷毛間の狭い空間部へ入り込む。薬品が浸透した部分のうち、温度が高く維持される部分でも分解が起こるので、テーパー長は、刷毛の浸漬された部分の長さと、比較的温度が高く維持される部分の長さとの和によって決定される。
【００１２】
先行技術では、毛管現象を阻害するために、薬品浸漬の前に毛束全体を水や界面活性剤などの液体に予備浸漬する。
水などの液体に１次浸漬された毛束は、刷毛間の空間部が水などで充填されているので、毛管現象が抑制される。よって、水などの液体に１次浸漬された毛束を薬品に浸漬する場合、薬品の浸透力が著しく低下する。このような理由により、水などの液体に予備浸漬された毛束は、全体的に薬品に浸漬されても、テーパー長が過度に長くなるなどの問題点が発生しない。
【００１３】
前処理に使用される水などの液体は、液体に維持される範囲内で温度が低いほどテーパー長を減らす。その理由は、薬品の温度が高いほど刷毛をよく分解させるので、低温の液体が毛束の中心に浸透する薬品の温度を降ろして分解速度を減らすためである。
予備浸漬に使用される液体の種類によってテーパー長が異なるので、液体を適切に選択することにより、テーパー長を調節することができる。
水のように表面張力の高い液体が使用される場合には、相対的に毛束の空間部に浸透する量が少ないため、薬品浸漬の際に空間部への薬品の浸透が容易であってテーパー長が長くなる。これに対し、例えばアルコールや界面活性剤などのように表面張力の比較的低い液体が予備浸漬に使用される場合には、反対の理由によってテーパー長が短くなる。
【００１４】
毛束を薬品面に垂直に約５ｍｍの深さまで浸漬する従来の方法では、毛束を固定する装置が別途に必要とされるうえ、毛束を積み重ねて浸漬できないため、比較的広い場所が要求される。ところが、本発明では、予備浸漬した後、毛束を全体的に浸漬すると、毛束固定装置が不要になり、多数の毛束がランダムに積み重ねられて全体的に浸漬されるので、狭い空間でも作業が可能になる。
【００１５】
先行技術の別の様相において、一端のみをテーパー加工する場合がある。一端がテーパー加工された針状毛の植毛方法は、アンカーで固定させる植毛方法と、アンカーなしに植毛する方法に分けられる。アンカーなしに植毛する方法は、様々なパターンの植毛群を形成することができるという利点があるので、最近多く用いられている。
ところが、アンカーなしに植毛する方法に用いられる刷毛は、前述したように、従来の方法である、アンカーで刷毛を固定させる刷毛植毛方法に用いられる刷毛の長さの約１／２なので、垂直にテーパー加工するときに毛束の長さが短くて溶解させ難いうえ、テーパー長が相対的に長くて水洗および乾燥の後にゴム紐で巻き取り難く、機械適性が合わなくて歯ブラシの生産に多くの困難さが伴う。この際、その解決方法は、アンカーで刷毛を固定させる従来の刷毛植毛方法に用いられる刷毛を融着方式で歯ブラシに植毛した後、必要な長さのみ残し、残りは切断して捨てる非能率的な方法しかない。
先行技術によって、このような問題点が大部分解決された。
【００１６】
一端のみをテーパー加工しようとする場合には、２つの毛束を積層し、積層部をテープによって密封して薬品が浸透しないようにした後、両端をテーパー加工する場合と同様に液体で予備浸漬してから本浸漬工程を行えばよい。
先行技術の別の様相では、薬品処理を２回行っていた従来の技術とは異なり、１回の薬品処理によって、一端はテーパー加工し、他端は先鋭な部分を若干溶解させる。刷掃性を向上させるために、一端はテーパー加工し他端はテーパー加工しないが、切断の際に形成された鋭い面を丸く研磨した後、半折にして植毛する場合もある。通常、丸く研磨することは機械的方法によるが、薬品浸漬工程を１回追加することにより毛先の鋭い切断部を溶解させることもある。
【００１７】
先行技術では、２つの毛束を積層し、密封テープで密封することにより、一端がテーパー加工された針状毛を製造するにおいて、密封テープに小さい孔を開けて薬品が少しだけ浸透するようにして、テーパー加工されない端部は部分的に溶解して、切断の際に形成された鋭い部分が溶解するようにする。密封テープに小さい孔を開ける類似方法として、テープで密封せず２つの毛束を積層してゴム紐などで固定させた状態で薬品浸漬工程を経ることも可能である。
このような先行技術によって得られた針状毛のテーパー長が５〜８ｍｍの範囲であるということは、前述したとおりである。テーパー長が６ｍｍ以上になると、アンカーレスタイプの歯ブラシに適用するには多くの難しさが伴う。
【００１８】
本発明では、使用される刷毛の材質として、ポリエステル樹脂とＰＴＴ(polytrimethylene terephtalate)樹脂とを混合して紡糸したものを使用することにより、前記先行技術の問題点を解決した。
ポリエステル樹脂とは、主鎖中にエステル結合−ＣＯ−Ｏ−を有する高分子物質の総称である。刷毛の材質として主に用いられるポリエステル樹脂はＰＥＴとＰＢＴである。本発明におけるポリエステル樹脂は、ＰＴＴ樹脂以外のポリエステル樹脂を意味する。
前記２種の樹脂を混合して紡糸して得た刷毛は、融点が低くなって速く溶解する。このような理由により、テーパー長が６ｍｍ以内、好ましくは５ｍｍ以内、さらに好ましくは４ｍｍ以内の針状毛を得ることができる。さらに、テーパー加工時間も短縮させることができる。
【００１９】
ポリエステル樹脂とＰＴＴ樹脂との混合割合は９０〜４０：１０〜６０の範囲であることが好ましい。ＰＥＴ樹脂の含量が前記範囲未満の場合にはテーパー長と溶解時間が過度に長くなり、ＰＥＴ樹脂の含量が前記範囲超過の場合には溶解時間が長くなり、ＰＴＴが相対的に高価なので、生産コストが過度に上昇するという問題点が発生する。
【００２０】
前記２種の樹脂の混合物からなる刷毛は、様々な方法によって、６ｍｍ以内のテーパー長を有する針状毛に加工することができる。
最も好ましい方法としては、本発明者による先行技術の方法を適用することにより針状毛を製造する方法である。
すなわち、ポリエステル樹脂（ＰＴＴ樹脂ではなく、ポリエステル系の樹脂）とＰＴＴ樹脂とを９０〜４０：１０〜６０の割合で混合して紡糸することにより製造した刷毛の毛束を、液体状の物質に予備浸漬した後、毛束全体を薬品に浸漬する方法を適用すると、６ｍｍ以内のテーパー長を有する針状毛を得ることができる。
また、前記２つの毛束を積層して積層部をテープによって密封した後、薬品に浸漬すると、一端がテーパー加工された針状毛を得ることもできる。密封テープに小さい孔を穿設すると、一端がテーパー加工された針状毛の非針状部分の鋭い面を柔らかくすることもできる。
また、予備浸漬した毛束を従来の技術のように薬品液面に垂直に浸漬しても、６ｍｍ以内のテーパー長を有する針状毛を得ることができる。予備浸漬を行う場合、テーパー長６ｍｍ以内の針状毛が９９％以上得られる。
【００２１】
この他に、薬品の濃度または温度を高める方法を適用する場合にも、テーパー長６ｍｍ以内の針状毛を得ることができる。また、分解促進剤である硫酸アンモニウム塩を薬品溶液に添加する方法を適用することもできる。これらの方法によって、テーパー長６ｍｍ以内の針状毛が８０％以上得られる。針状の一端を有する刷毛が要求されるアンカーレスタイプの歯ブラシに適用する場合には、テーパー長が所望のテーパー長より長い針状毛は除去してから使用することができる。
上述したように、針状の一端を有する刷毛が要求されるアンカーレスタイプの歯ブラシでは、テーパー長が短いほど有利である。ところが、短すぎると針状毛特有の柔らかさがなくなるので、テーパー長は、２ｍｍ以上、好ましくは２．５ｍｍ以上であることが好ましい。
【実施例】
【００２２】
本発明の実施例は、次のとおりである。
（実施例１）
ＰＢＴ（ドイツＢＡＳＦ社製のＢ−６５５０）８０重量％にＰＴＴ（米国Ｄｕｐｏｎｔ社製のＳｏｒｏｒａ ｂｒｉｇｈｔ）２０重量％を混合して通常の方法で紡糸することにより、直径８ｍｉｌｓの毛束を製造した。この毛束を２５ｍｍの長さに切断した後、２０％のエチルアルコール溶液に予備浸漬し、しかる後に、毛束を温度１３０℃および濃度３０％の苛性ソーダ溶液に完全に浸漬させて、３５分間両面を溶解させ、弱酸で中和させた後、水で洗浄し、乾燥させることにより、０．０１〜０．０２ｍｍの毛先径および２．５〜４．０ｍｍのテーパー長を有する針状毛を得た（図２参照）。
【００２３】
（実施例２）
予備浸漬の際に使用される液体を冷却水に変更した以外は、実施例１と同様にして行う。得られた針状毛は、その毛先径が実施例１と同様に０．０１〜０．０２ｍｍであったが、そのテーパー長は３．５〜４．０ｍｍであった。
【００２４】
（実施例３）
予備浸漬の際に使用される液体を２％の界面活性剤溶液に変更した以外は、実施例１と同様にして行う。得られた針状毛は、その毛先径が実施例１と同様に０．０１〜０．０２ｍｍであったが、そのテーパー長は２．０〜４．０ｍｍであった。
【００２５】
（比較例１）
テーパー処理に使用される刷毛として日本東レ社製の直径８ｍｉｌｓのＰＢＴ５２０毛束を使用した以外は、実施例１と同様にして行う。得られた針状毛は、その毛先径が実施例１と同様に０．０１〜０．０２ｍｍであったが、そのテーパー長は６．０〜８．０ｍｍであった。
【００２６】
（比較例２）
ＰＢＴ樹脂とＰＴＴ樹脂の混合割合を９５：５に変更した以外は、実施例１と同様にして行う。得られた針状毛は、その毛先径が実施例１と同様に０．０１〜０．０２ｍｍであったが、そのテーパー長は５．０〜８．０ｍｍであって均一な分布を示した。
【００２７】
（比較例３）
ＰＢＴ樹脂とＰＴＴ樹脂の混合割合を３５：６５に変更した以外は、実施例１と同様にして行う。得られた針状毛は、その毛先径が実施例１と同様に０．０１〜０．０２ｍｍであったが、そのテーパー長は５．０〜８．０ｍｍであって均一な分布を示した。
【００２８】
（実施例４）
毛束を２０．５ｍｍの長さに切断し、切断された２つの毛束の切断面同士をお互いに接合した後、幅２０ｍｍの耐熱性マスキングテープで接合した面に薬品に浸透しないようにテーピング処理した以外は、実施例１と同様にして行う。
得られた針状毛は、０．０１〜０．０２ｍｍの毛先径および２．５〜４．０ｍｍのテーパー長を有し、一端のみがテーパー加工されたものである。
【００２９】
（実施例５）
耐熱マスキングテープの周りに針で５つの小さい孔を開けて少量の薬品が浸透するようにした以外は、実施例４と同様にして行う。その結果、一端は実施例４と同様にテーパー加工され、他端（テーパー加工されていない）も若干溶解して、切断の際に形成された鋭い部分がなくなることにより、歯茎の損傷を防止することができる、一端がテーパー加工された刷毛を得た（図３参照）。
【００３０】
（実施例６）
毛束の積層面をテープで密封することなく、ゴム紐で２つの毛束を固定させる以外は、実施例５と同様にして行う。得られた刷毛は、実施例５によって得られた刷毛と類似であったが、テーパー加工されていない部分がさらに多く溶解した。
【００３１】
（実施例７）
ＰＢＴ（ドイツＢＡＳＦ社製のＢ−６５５０）８０重量％にＰＴＴ（米国Ｄｕｐｏｎｔ社製のＳｏｒｏｒａ ｂｒｉｇｈｔ）２０重量％を混合して通常の方法で紡糸することにより、直径７ｍｉｌｓの毛束を製造した。この毛束を３０．８ｍｍの長さに切断した後、予備浸漬過程を省略し、毛束を温度１４０℃および濃度４５％の苛性ソーダ溶液に完全に浸漬されるようにして、３５分間両面を溶解させ、弱酸で中和させた後、水で洗浄し、乾燥させることにより、０．０１〜０．０４ｍｍの毛先径および２．５〜７．０ｍｍのテーパー長を有する針状毛を得た。ところが、得られた針状毛において、テーパー長が６．０ｍｍ以上のものは５％、５．０ｍｍ以上のものは８％、４．０ｍ以上のものは１１％に過ぎなかった。
【００３２】
（実施例８）
分解促進剤としての４級アンモニウム塩（臭化セチルトリメチルアンモニウム）０．３重量％を溶液に添加し、２０分間溶解させた以外は、実施例１と同様にして行う。
得られた針状毛は、０．０１〜０．０４ｍｍの毛先径および２．５〜８ｍｍのテーパー長を有するが、６ｍｍ以上のテーパー長を有するものは７％、５ｍｍ以上のテーパー長を有するものは９％、４ｍｍ以上のテーパー長を有するものは１２％に過ぎなかった。
【００３３】
（比較例４）
予備浸漬過程を省略した以外は、実施例１と同様にして行う。
得られた針状毛は、０．０１〜０．０４ｍｍの広い範囲の毛先径および６〜１２ｍｍのテーパー長を有する。特に、得られた針状毛は、その長さが均一でなくて、歯ブラシの製造に使用するには不適であった。
【図１】
2010509979.tif 000003
【図２】
2010509979.tif 000004
【図３】
2010509979.tif 000005
【図４】
2010509979.tif 000006
【国際調査報告】
2010509979.tif 000007
2010509979.tif 000008